IMPROVED PROCESS FOR PRODUCING ASA PLASTICSThe invention relates to a process for producing thermoplastic molding materials based on acrylonitrile-styrene-acrylate copolymers (ASA) having improved surface properties, in particular an improvedstability of surface quality during storage in a hot and humid environment and a reduced content of residual monomers. The invention further relates to the use of a fluidized bed dryer and/or a flow dryer in the production of thermoplastic ASA molding materials for improving surface quality and the use of a fluidized bed dryer and/or a flow dryer in the production of thermoplastic ASA molding materials for reducing the content of residual monomers. The invention further provides ASA molding materials producible by means of the process according to the invention and also moldings.A kind of method for preparing thermoplastic composition, the composition includes:at least one thermoplastic copolymer a of the weight of a:5~90 %, is prepared by following substance:a1: 50~95 weight % based on copolymer a monomer a1, the monomer a1 be selected from styrene, α-methylstyrene and the mixture of styrene and at least one other monomer, other monomers be selected from α-methylstyrene, p-methylstyrene and c1-c8alkyl (methyl) acrylate,a2: 5~50 weight % based on copolymer a monomer a2, the monomer a2 is selected from acrylonitrile and acrylonitrile and at least one the mixture of kind other monomers, the other monomers are selected from methacrylonitrile, acrylamide, vinyl methyl ether, unsaturated carboxylic acid anhydrides and unsaturated carboxylic acid acid imide,at least one graft copolymer b of the weight of b:5~70 %, it includes:b1: at least one graft base b1 of 50~90 weight % based on graft copolymer b passes through following emulsion polymerization it obtains:b11: at least one c of 70~99.9 weight % based on graft base b11-c8alkyl (methyl) acrylate, as monomer b11；b12: 0.1~10 weight % based on the graft base b1 multifunctional cross-linking monomer b12 of at least one；b13: 0~29.5 weight %, preferably 0~20 weight %, particularly preferred 0~10 weight % based on graft base b1 are extremely a kind of few other monomers b13, the monomer b13 be selected from styrene, α-methylstyrene, c1-c4ring-alkylated styrenes, propylene nitrile, methacrylonitrile, isoprene, butadiene, chlorobutadiene, methyl methacrylate, aklylene glycol two (methyl) propylene acid esters and vinyl methyl ether；it is accurately 100 weight % that wherein b11+b12+b13, which is amounted to,；withb2: at least one graft shell b2 of 10~50 weight % based on graft copolymer b, the graft shell b2 is at least one it is obtained in the presence of graft base b1 by emulsion polymerization:b21: 50~100 weight % based on graft shell b2 monomer b21, the monomer b21 is selected from styrene, alpha-methyl benzene second the mixture of alkene and styrene and at least one other monomers, the other monomers are selected from α-methylstyrene, to methylbenzene second alkene and c1-c4alkyl (methyl) acrylate；b22: 0~50 weight % based on graft shell b2 monomer b22, the monomer b22 is selected from acrylonitrile and acrylonitrile and extremely a kind of mixture of few other monomers, the other monomers are selected from methacrylonitrile, acrylamide, vinyl methyl ether, insatiable hunger with carboxylic acid anhydrides and unsaturated carboxylic acid acid imide；it is accurately 100 weight % that wherein graft base b1 and graft shell b2, which is amounted to,；withat least one other polymeric component c of the weight of c:0~90 %, andat least one other components k selected from additive and auxiliary agent of the weight of k:0~40 %,the following steps are included:a) at least one graft copolymer is precipitated by the way that the precipitation solution comprising at least one salt is added after emulsion polymerization process b；b) the graft copolymer b of mechanical dehydration precipitating, preferably by centrifugation and/or filtering, wherein obtaining water content is not more than 50 the graft copolymer b of weight %；c) the graft copolymer b of dry gas drying and dehydrating is used, wherein the graft copolymer b is moved simultaneously in dry gas and the temperature of dry gas is in 50~160 deg c of range；d) by thermoplastic copolymer a and dried graft copolymer b and optional other polymeric component c and optional other groups divide k mixing.
ASA 플라스틱을 생산하는 개선된 방법본 발명은 개선된 표면 특성, 특히, 고온의 습한 환경에서의 저장 동안의 표면 품질의 개선된 안정성 및 잔류 모노머의 감소된 함량을 갖는 아크릴로니트릴-스티렌-아크릴레이트 코폴리머(ASA)를 기반으로 하는 열가소성 성형 물질을 생산하는 방법에 관한 것이다. 본 발명은 추가로 표면 품질을 개선시키기 위한 열가소성 ASA 성형 물질의 생산에서의 유동층 건조기 및/또는 기류 건조기의 용도 및 잔류 모노머의 함량을 감소시키기 위한 열가소성 ASA 성형 물질의 생산에서의 유동층 건조기 및/또는 기류 건조기의 용도에 관한 것이다. 본 발명은 추가로 본 발명에 따른 방법에 의해서 생산 가능한 ASA 성형 물질 및 또한 성형체를 제공한다.A: 5 내지 90 중량%의 적어도 하나의 열가소성 코폴리머 A,B: 5 내지 70 중량%의 적어도 하나의 그래프트 코폴리머 B, 및C: 0 내지 90 중량%의 적어도 하나의 다른 폴리머 성분 C, 및K: 첨가제 및 보조제로부터 선택된 0 내지 40 중량%의 적어도 하나의 다른 성분 K를 포함하는 열가소성 성형 조성물의 생산 방법으로서, 상기 적어도 하나의 열가소성 코폴리머 A는,A1: 코폴리머 A를 기준으로 하여, 50 내지 95 중량%의 모노머 A1와,A2: 코폴리머 A를 기준으로 하여, 5 내지 50 중량%의 모노머 A2로부터 생산되고;상기 모노머 A1은 스티렌, α-메틸스티렌, 및 스티렌과 α-메틸스티렌, p-메틸스티렌 및 C1-C8-알킬 (메트)아크릴레이트로부터 선택된 적어도 하나의 다른 모노머와의 혼합물로부터 선택되고;상기 모노머 A2는 아크릴로니트릴, 및 아크릴로니트릴과 메타크릴로니트릴, 아크릴아미드, 비닐 메틸 에테르, 불포화된 카르복실산의 무수물 및 불포화된 카르복실산의 이미드로부터 선택된 적어도 하나의 다른 모노머의 혼합물로부터 선택되고;상기 적어도 하나의 그래프트 코폴리머 B는 B1: 그래프트 코폴리머 B를 기준으로 하여, 50 내지 90 중량%의 적어도 하나의 그래프트 베이스 B1와,B2: 그래프트 코폴리머 B를 기준으로 하여, 10 내지 50 중량%의 적어도 하나의 그래프트 쉘 B2을 포함하고;상기 적어도 하나의 그래프트 베이스 B1은,B11: 그래프트 베이스 B1을 기준으로 하여, 70 내지 99.9 중량%의 적어도 하나의 C1-C8-알킬 (메트)아크릴레이트의 모노머 B11; B12: 그래프트 베이스 B1을 기준으로 하여, 0.1 내지 10 중량%의 적어도 하나의 다작용성 가교 모노머 B12; 및B13: 그래프트 베이스 B1을 기준으로 하여, 0 내지 29.5 중량%의 스티렌, α-메틸스티렌, C1-C4-알킬스티렌, 아크릴로니트릴, 메타크릴로니트릴, 이소프렌, 부타디엔, 클로로프렌, 메틸 메타크릴레이트, 알킬렌 글리콜 디(메트)아크릴레이트 및 비닐 메틸 에테르로부터 선택된 적어도 하나의 다른 모노머 B13의 에멀션 중합을 통해서 얻어지고;B11 + B12 + B13의 전체가 정확하게 100 중량%를 제공하고;상기 적어도 하나의 그래프트 쉘 B2는, 적어도 하나의 그래프트 베이스 B1의 존재하에, B21: 그래프트 쉘 B2를 기준으로 하여, 50 내지 100 중량%의 모노머 B21와, B22: 그래프트 쉘 B2를 기준으로 하여, 0 내지 50 중량%의 에멀션 중합을 통해서 수득되고;상기 모노머 B21은 스티렌, α-메틸스티렌, 및 스티렌과 α-메틸스티렌, p-메틸스티렌 및 C1-C4-알킬 (메트)아크릴레이트로부터 선택된 적어도 하나의 다른 모노머와의 혼합물로부터 선택되고;상기 모노머 B22는 아크릴로니트릴, 및 아크릴로니트릴과 메타크릴로니트릴, 아크릴아미드, 비닐 메틸 에테르, 불포화된 카르복실산의 무수물 및 불포화된 카르복실산의 이미드로부터 선택된 적어도 하나의 다른 모노머와의 혼합물로부터 선택되고;그래프트 베이스 B1과 그래프트 쉘 B2의 전체가 정확하게 100 중량%를 제공하고; 상기 생산 방법은, a) 적어도 하나의 염을 포함하는 침전 용액의 첨가를 통한 에멀션 중합 과정 후의 적어도 하나의 그래프트 코폴리머 B의 침전 단계;b) 50 중량% 또는 그 미만의 물 함량을 갖는 그래프트 코폴리머 B가 수득되는, 바람직하게는, 원심분리 및/또는 여과에 의한, 침전된 그래프트 코폴리머 B의 기계적인 탈수 단계;c) 그래프트 코폴리머 B가 건조 가스내에서 이동되며, 건조 가스의 온도가 50 내지 160℃의 범위에 있는, 건조 가스의 사용에 의한 탈수된 그래프트 코폴리머 B의 건조 단계;d) 열가소성 코폴리머 A와 건조된 그래프트 코폴리머 B 및 임의로 다른 폴리머 성분(들) C 및 임의로 다른 성분(들) K과의 혼합 단계를 포함하는, 생산 방법.